(57)【要約】【課題】  金属調の高輝意匠性を有し、成型時に必要な展延性を有する成型用積層シートを安定的に提供する。【解決手段】  第一の構成は、複数積層されたの成型用合成樹脂フィルムの何れかの積層界面に金属調の光沢を有する装飾層を有し、該装飾層が、金属薄膜細片及び結着樹脂を含むインキ皮膜を有し、皮膜厚が０．０５〜３．０μｍである成型用積層シートであって、該インキ皮膜がリバースコーターで塗工されたことを特徴とする成型用積層シート。特に、２００％展延時に於ける成型用合成樹脂フィルム側の表面光沢値の変化率が２０％以下である高輝性成型用積層シート。第二の構成は、インキ皮膜をリバースコーターで塗工することを特徴とする成型用積層シートの製造方法を提供する。【選択図】    なし【特許請求の範囲】
【請求項１】
複数積層された成型用合成樹脂フィルムの何れかの積層界面に金属調の光沢を有する装飾層を有し、該装飾層が、金属薄膜細片及び結着樹脂を含むインキ皮膜を有し、該皮膜厚が０．０５〜３．０μｍである成型用積層シートであって、インキ皮膜がリバースコーターで塗工されたことを特徴とする成型用積層シート。
【請求項２】
装飾層の少なくとも１方の側の成型用合成樹脂フィルムが透明又は半透明のフィルムである請求項１に記載の成型用積層シート。
【請求項３】
成型用合成樹脂フィルムが熱可塑性樹脂を含有する請求項１又は２に記載の成型用積層シート。
【請求項４】
成型用合成樹脂フィルムが熱可塑性樹脂を含有し、装飾層の結着樹脂の軟化点が、該熱可塑性樹脂の軟化点よりも低いものである請求項１〜３の何れかに記載の成型用積層シート。
【請求項５】
成型用合成樹脂フィルムと装飾層の界面に、接着剤層を有する請求項１〜４の何れかに記載の成型用積層シート。
【請求項６】
装飾層の少なくとも１方の側の成型用合成樹脂フィルムが透明又は半透明のフィルムである成型用積層シートであって、２００％展延時に於ける透明又は半透明の成型用合成樹脂フィルム側の表面光沢値の変化率が２０％以下である請求項１〜５の何れかに記載の成型用積層シート。
【請求項７】
請求項１〜６の何れかに記載の成型用積層シートの製造方法であって、インキ皮膜をリバースコーターで塗工することを特徴とする成型用積層シートの製造方法。
【発明の詳細な説明】
【技術分野】
【０００１】
本発明は、金属調の高い光沢を有する成型用積層シート、特に自動車関連部材、建材部材、家電品等の外装塗装不要のシートとして有用な成型用積層シートおよびその製造方法に関する。
【背景技術】
【０００２】
従来から、プラスチック成型部材は一般に射出成型などで成型された後、意匠性、表面保護の観点からスプレー塗装が施され、焼き付けにより架橋させる方法で塗装がなされている。しかしながら、揮発性有機溶剤の排出に対する作業環境保護、外部環境保護の観点から粉体塗料の使用等の無溶剤化が図られている（特許文献１参照）。また、着色シートを成型性樹脂と積層させて一体として成型する方法も紹介されている(特許文献２参照）。
【０００３】
特に金属調の高い光沢を有するシートとして、アルミ蒸着したポリエチレンテレフタレートフィルムやポリプロピレンフィルム等をドライラミネートした積層シートが知られている。また、鱗片状でかつ表面が平滑なアルミニウム粒子を含有するアクリレート系エマルジョンを有する塗料の硬化皮膜から成る層を有する積層シートも知られている(特許文献３参照)。しかしながら、これらのシートは、平面として金属調の光沢を有しているものの、蒸着面に展延性が十分にないことや、インキ層を表面層としていることのため、真空成型またはインモールド成型等の成型加工を施した場合に、成型後に光沢のムラを生ずる等、金属調の光沢が不十分であった。また、金属薄膜細片を結着樹脂ワニス中に分散した高輝度インキも提案されている(特許文献４参照)。このインキによれば、展延性や光沢ムラを改善することができるが、なお金属調の光沢が不十分であった。
【０００４】
【特許文献１】特開平０８−２３１８９２号公報
【特許文献２】特開平０８−１０８４４８号公報
【特許文献３】特開平０５−１１１９９１号公報
【特許文献４】特開平０２−８２６８号公報
【発明の開示】
【発明が解決しようとする課題】
【０００５】
本発明の課題は、金属調の高い光沢を有し、成型時に必要な展延性を有する成型用積層シートを安定的に提供することにある。
【課題を解決するための手段】
【０００６】
本発明者は、上記の課題を解決するために、鋭意検討の結果、積層された成型用合成樹脂フィルムの積層界面に金属薄膜細片及び結着樹脂を含むインキ皮膜を形成するにあたり、リバースコーターで塗工することにより上記課題を解決し本発明に至った。
【０００７】
すなわち、本発明は、複数積層されたの成型用合成樹脂フィルムの何れかの積層界面に金属調の高い光沢を有する装飾層を有し、該装飾層が、金属薄膜細片及び結着樹脂を含むインキ皮膜を有し、該皮膜厚が０．０５〜３．０μｍである成型用積層シートであって、インキ皮膜を形成するインキがリバースコーターで塗工されたことを特徴とする成型用積層シートを提供する。特に、２００％展延時に於ける成型用合成樹脂フィルム側の表面光沢値の変化率が２０％以下である金属調の高い光沢を有する成型用積層シートを提供する。
【０００８】
また、インキ皮膜を形成するインキをリバースコーターで塗工することを特徴とする金属調の高い光沢を有する成型用積層シートの製造方法を提供する。
【０００９】
（展延性の定義）
尚、表面光沢値の変化率の定義は以下の通りとする。成型用積層シートを構成する材料の軟化点よりも高い温度で成型加工を行った後、積層シートの厚さを測定し、成型加工前と同じ厚さを有する部分（非展延部）及び、成型加工前の１／２の厚さを有する部分（２００％展延部）についての表面光沢を、光沢計：ｍｉｃｒｏ−ＴＲＩ−ｇｌｏｓｓ（ＢＹＫ  Ｇａｒｄｎｅｒ製）を用い、（Ａ）側から、２０゜／２０゜の条件で測定する。表面光沢値の変化率＝（非展延部の光沢値−２００％展延部の光沢値）÷（非展延部の光沢値）×１００（％）と定義する。
【発明の効果】
【００１０】
本発明によれば、金属調の高光沢および成型時に必要な展延性を有し、光沢の変化の少ない優れた成型用積層シートが得られる。
【発明を実施するための最良の形態】
【００１１】
本発明の成型用積層シートは、複数積層された成型用合成樹脂フィルムの何れかの積層界面に金属調の高光沢を有する装飾層を有する成型用積層シートである。なお、本発明中においては、この装飾層を形成する高輝性塗工液を「インキ」と称するが、実施業界の慣用に従ってこれを「塗料」などと言い換えても、何ら差し支えない。
【００１２】
（成型用合成樹脂フィルム）
本発明に用いる成型用合成樹脂フィルムとしては、透明、半透明又は着色剤含有の単層又は多層フィルムであって、延伸性を有するフィルムが用いられる。尚、透明又は半透明とは、透明又は半透明の着色クリアの場合も含むものとする。装飾層の少なくとも１方の側の成型用合成樹脂フィルムが透明又は半透明であることが好ましい。真空成型等の熱による成型工程が必要な場合には、熱可塑性樹脂を主体とするフィルムが好ましく、例を挙げれば、ポリエチレン、ポリプロピレン、ポリエチレンテレフタレート、ポリブチレンテレフタレート、アクリル樹脂、シリコン−アクリル樹脂、ポリスチレン、ポリウレタン、ナイロン、ポリビニルアルコール、エチレン−ビニルアルコール、ポリビニルクロライド、ポリビニリデンクロライド、ポリビニルフルオネート、ポリビニリデンフルオネート等の熱可塑性樹脂が好ましく用いられる。これらの中でも、軟化点が３０〜３００℃の範囲であるフィルムが好ましく用いられる。
【００１３】
（装飾層）
本発明に用いる装飾層は、複数積層された成型用合成樹脂フィルムの何れかの積層界面に位置し、金属薄膜細片及び結着樹脂を含むインキ皮膜を有し、該皮膜厚が０．０５〜３．０μｍ、好ましくは０．５〜２．０μｍである金属調の高い光沢を有する層である。
【００１４】
（インキ）
本発明に用いる装飾層に使用するインキ皮膜を形成するインキは、金属薄膜細片を結着樹脂ワニス中に分散した、金属調で高い光沢を有するインキである。通常メタリックインキには金属粉が使用されるが、金属薄膜細片を使用した場合は、該インキを印刷又は塗布した際に金属薄膜細片が被塗物表面に対して平行方向に配向する結果、従来の金属粉では得られない高輝度の鏡面状で金属調の高い光沢が得られる。
【００１５】
（１）金属薄膜細片
装飾層に使用するインキに用いられる金属薄膜細片の金属としては、アルミニウム、金、銀、銅、真鍮、チタン、クロム、ニッケル、ニッケルクロム、ステンレス等を使用することができる。金属を薄膜にする方法としては、アルミニウムのように融点の低い金属の場合は蒸着、アルミニウム、金、銀、銅等、展性を有する場合は箔、融点が高く展性も持たない金属の場合は、スパッタリング等を挙げることができる。これらの中でも、蒸着金属薄膜から得た金属薄膜細片が好ましく用いられる。金属薄膜の厚さは、０．０１〜０．１μｍが好ましく、更に好ましくは０．０２〜０．０８μｍである。インキ中に分散させる金属薄膜細片の面方向の大きさは、５〜２５μｍが好ましく、さらに好ましくは１０〜１５μｍである。大きさが５μｍ未満の場合は、塗膜の輝度が不十分となり、２５μｍを超えると金属薄膜細片が配向しにくくなるので輝度が低下する。またインキを、グラビア方式あるいはスクリーン印刷方式で印刷又は塗布する場合は、版の目詰まりの原因となる。この金属薄膜細片は、インキ皮膜中での含有量が３〜６０質量％であることが好ましい。またインキ皮膜厚を２μｍ未満に設定する場合は、皮膜中の金属薄膜細片の含有量を２０〜６０質量％にすることが好ましい。
【００１６】
以下に金属薄膜細片の作成方法を、特に好ましい蒸着法を例として説明する。金属を蒸着する支持体フィルムには、ポリオレフィンフィルムやポリエステルフィルムなどを使用することができる。まず支持体フィルム上に塗布によって剥離層を設けた後、剥離層上に所定の厚さになるよう金属を蒸着する。蒸着膜面には、酸化を防ぐためトップコート層を塗布する。剥離層およびトップコート層形成用のコーティング剤は同一のものを使用することができる。
【００１７】
剥離層、あるいはトップコート層に使用する樹脂は、特に限定されない。具体的には、例えば、セルロース誘導体、アクリル樹脂、ビニル系樹脂、ポリアミド、ポリエステル、ＥＶＡ樹脂、塩素化ポリプロピレン、塩素化ＥＶＡ樹脂、石油系樹脂等を挙げることができる。また溶剤としては、トルエン、キシレン等の芳香族系炭化水素、ｎ−ヘキサン、シクロヘキサン等の脂肪族または脂環式炭化水素、酢酸エチル、酢酸プロピル等のエステル類、メタノール、エタノール、イソプロピルアルコール等のアルコール類、アセトン、メチルエチルケトン等のケトン類、エチレングリコールモノエチルエーテル、プロピレングリコールモノメチルエーテル等のアルキレングリコールモノアルキルエーテル等を使用することができる。
【００１８】
上記金属蒸着フィルムを、剥離層およびトップコート層を溶解する溶剤中に浸積して撹拌し、金属蒸着膜を支持体フィルムから剥離した後、さらに撹拌して金属薄膜細片の大きさを約５〜２５μｍとし、濾別、乾燥する。溶剤は、剥離層あるいはトップコート層に使用する樹脂を溶解するものであること以外に、特に限定はない。金属薄膜をスパッタリングで作成した場合も、上記と同様の方法で金属薄膜細片とすることができる。金属箔を用いる場合は、溶剤中でそのまま攪拌機で所定の大きさに粉砕すればよい。
【００１９】
金属薄膜細片は、インキ中における分散性を高めるために表面処理するのが好ましい。表面処理剤としては、ステアリン酸、オレイン酸、パルミチン酸等の有機脂肪酸、メチルシリルイソシアネート、ニトロセルロース、セルロースアセテートプロピオネート、セルロースアセテートブチレート、エチルセルロース等のセルロース誘導体が挙げられ、公知慣用の方法で金属薄膜細片表面に吸着させる。
【００２０】
（２）結着樹脂
結着樹脂は、従来のグラビアインキ、フレキソインキ、スクリーンインキ、あるいは塗料等に通常使われているものを使用することができる。具体的にはたとえば、アクリル樹脂、ポリウレタン樹脂、ポリアミド樹脂、ウレア樹脂、エポキシ樹脂、ポリエステル樹脂、ビニル樹脂、ビニリデン樹脂、エチレン−ビニルアセテート樹脂、ポリオレフィン樹脂、塩素化オレフィン樹脂、エチレン−アクリル樹脂、石油系樹脂、セルロース誘導体樹脂等の熱可塑性樹脂が好ましく用いられる。更に、成型工程に於いて、装飾層が十分に展延するために、成型用合成樹脂フィルムに含有される樹脂の軟化点より低い軟化点を有する樹脂が好ましい。その差が２０℃以上有ることがさらに好ましい。
【００２１】
（３）添加剤
装飾層に使用するインキ被膜又は塗料被膜を形成するインキには、必要に応じて、金属調の意匠性、展延性を阻害しない限り、インキ中に消泡、沈降防止、顔料分散、流動性改質、ブロッキング防止、帯電防止、酸化防止、光安定性、紫外線吸収、内部架橋等を目的として、従来のグラビアインキ、フレキソインキ、スクリーンインキ、あるいは塗料等に使用されている各種添加剤を使用することができる。このような添加剤としては、着色用顔料、染料、ワックス、可塑剤、レベリング剤、界面活性剤、分散剤、消泡剤、キレート化剤、ポリイソシアネート等を挙げることができる。
【００２２】
（４）溶剤
装飾層に使用するインキ被膜又は塗料被膜を形成するインキに用いられる溶剤は、従来のグラビアインキ、フレキソインキ、スクリーンインキ、あるいは塗料等に使われている公知慣用の溶剤を使用することができる。具体的には、例えば、トルエン、キシレン等の芳香族系炭化水素、ｎ−ヘキサン、シクロヘキサン等の脂肪族または脂環式炭化水素、酢酸エチル、酢酸プロピル等のエステル類、メタノール、エタノール、イソプロピルアルコール等のアルコール類、アセトン、メチルエチルケトン等のケトン類、エチレングリコールモノエチルエーテル、プロピレングリコールモノメチルエーテル等のアルキレングリコールモノアルキルエーテル等を挙げることができる。
【００２３】
（５）インキの調製方法
一般にインキの配合原料を安定して分散させるには、ロールミル、ボールミル、ビーズミル、あるいはサンドミル等を使用して練肉することにより、顔料その他添加剤をサブミクロンまで微粒子化する。しかし、本発明に於いて装飾層に使用するインキ皮膜を形成するインキは、金属調の高光沢を発現させるために配合する金属薄膜細片は５〜２５μｍの大きさが好ましい。上記練肉を行った場合は金属薄膜細片が微粒子化してしまい、金属調の光沢が極端に低下する。したがって、本発明においては練肉は行わず、単に上記配合原料を混合してインキとする。そのためには、分散性を向上させる目的で、前記したように金属薄膜細片を表面処理しておくことが好ましい。
【００２４】
（印刷または塗工方法）
本発明の成型用積層シートの装飾層を塗工するには、リバースコーターを用いる。ここでリバースコーターとは、インキを乗せたコーティングロールを基材の進行方向と逆回転させるリバース方式で塗工することを特徴とするもので、いわゆるキスリバースコーターも包含する。コーティングロールはグラビア彫刻が為されていても為されていなくても良い。リバースコーターの場合は、フィルム基材を挟んでコーティングロールと正対するバックアップロールにより、インキを転写するための圧力を加える。コーティングロールに必要量のインキを供給するには、コーティングロールをインキパンにディップし、汲み上げた余分なインキをドクターナイフやメタリングロールで掻き取る方法や、ピックアップロール等で必要量をコーティングロールに供給する方法が用いられる。また、コーティングロールにはいったん過剰のインキを供給し、基材に転写したのち、基材上の過剰のインキをスムージングバー、あるいはスムージングロールにて表面平滑性を確保しつつ所定の塗工量まで除去する方法もある。具体的には、トップフィードリバースロール、ボトムフィードリバースロール、ノズルフィードリバースロール、複数の液送りロールを用いた４本ロール、５本ロールなどと称されるものが挙げられる。またキスリバースコーターとは、コーティングロールを基材の進行方向と逆回転させるリバース方式で塗工することを特徴とすることはリバースコーターと同様であるが、相違はバックアップロールを設けず、フィルムの張力のみでコーティングロールと接触させ、インキを転写するものである。コーティングロールにはグラビア彫刻が為されていても為されていなくても良い。その他は、リバースロールと同様である。本発明に用いうるリバースロール、キスリバースロールの口径には特に制限はないが、一般的には５１ｍｍ以上のものが用いられる。口径が小さいと、高速塗工の際に回転数が高くなりすぎ、塗工が不安定になりやすい。このリバースコーター類を用いることにより、通常の正転グラビア印刷、スクリーン印刷、フレキソ印刷等を用いた場合に比べ、格段に高い意匠性の金属調の高光沢装飾層を得ることができる。
【００２５】
本発明の成型用積層シートの装飾層以外の、該装飾層にさらに積層してもよいインキ、および接着剤の印刷又は塗工方式は、グラビア印刷、フレキソ印刷、スクリーン印刷等の印刷方式、グラビアコーター、グラビアリバースコーター、フレキソコーター、ブランケットコーター、ロールコーター、ナイフコーター、エアナイフコーター、キスタッチコーター及びコンマコーター等の塗工方式を用いることができる。
【００２６】
（積層）
印刷又は塗工された装飾層にさらに前記した各種の成型用合成樹脂フィルムから選ばれた成型用合成樹脂フィルムを積層する。この積層には、装飾層と成型用合成樹脂フィルムの界面に接着剤を介しても介さなくても良い。接着剤としては、ドライラミネート接着剤、ウェットラミネート接着剤、ヒートシール接着剤、ホットメルト接着剤等が好ましく用いられる。装飾層に接着性樹脂を用いた場合、特別の接着剤層を用いない熱ラミネートでも良い。
【００２７】
金属薄膜細片および結着樹脂を含むインキ皮膜を有し金属調の高光沢を有する装飾層には、さらに着色剤含有インキの皮膜を積層することもできる。また、成型用合成樹脂フィルムと装飾層、または装飾層と着色剤含有インキの皮膜の間に着色されていても良い透明ニス層を設けても良い。これらの透明ニス層は、意匠に深み感を与え、さらに、下地フィルムまたは下地塗工面の保護層の役割も果たす。また、装飾層には、透明ニス層を介して、装飾層と同様のインキの皮膜を積層しても良い。着色剤含有インキに用いられるワニス用結着樹脂としては、アクリル樹脂、ポリウレタン樹脂、ポリアミド樹脂、ウレア樹脂、エポキシ樹脂、ポリエステル樹脂、ビニル樹脂、ビニリデン樹脂、エチレン−ビニルアセテート樹脂、ポリオレフィン樹脂、塩素化オレフィン樹脂、エチレン−アクリル樹脂、石油系樹脂、セルロース誘導体樹脂等の熱可塑性樹脂が好ましく用いられる。またインキ皮膜を有する装飾層が十分に展延するために、成型用合成樹脂フィルムに含有される樹脂の軟化点より低い軟化点を有する樹脂が好ましい。
【００２８】
装飾層にさらに積層してもよい着色剤含有インキ皮膜の乾燥膜厚は０．０５〜１００μｍ程度が好ましい。着色剤含有インキ皮膜を有する場合、成型する際の、表面層からは、インキ皮膜を透し、着色された金属調の高光沢を得ることができる。この場合の金属薄膜細片および結着樹脂を含むインキ皮膜を有する装飾層の膜厚は、透過性の観点から０．５〜３．０μｍ程度であることが好ましい。
【００２９】
また、装飾層にさらに積層される着色剤含有インキ皮膜を、金属調の高い光沢を有する装飾層と同色系のインキにすることで、着色剤含有インキ皮膜により隠蔽性を付与することができる。
【００３０】
（接着剤）
装飾層は成型用合成樹脂フィルムを介して複数層有っても良い。この場合、装飾層と成型用合成樹脂フィルムの界面に接着剤を介しても介さなくても良い。接着剤としては、ドライラミネート接着剤、ウェットラミネート接着剤、ヒートシール接着剤、ホットメルト接着剤等が好ましく用いられる。各層に接着性樹脂を用いた場合、特別の接着剤層を用いない熱ラミネートでも良い。
【００３１】
（粘着剤）
本発明の成型用積層シートでは、一方の成型用合成樹脂フィルムに、更に粘着剤層を設けることができる。粘着剤としては、アクリル系、ゴム系、ポリアルキルシリコン系、ウレタン系、ポリエステル系等が好ましく用いられる。
【００３２】
（保護層）
本発明の成型用積層シートでは、成型の際の表面層側に、意匠性、耐摩擦性、耐擦傷性、耐候性、耐汚染性、耐水性、耐薬品性及び耐熱性等の性能を付与するために、透明、半透明若しくは着色クリアのトップコート層を１層以上設けることができる。トップコート剤としては成型用積層シートの展延性を阻害しない限り、ラッカータイプ、イソシアネート又はエポキシ等による架橋タイプ、ＵＶ架橋タイプ又はＥＢ架橋タイプが好ましく用いられる。
【００３３】
（着色クリア層）
更に、意匠性を付与するために、透明又は半透明の成型用合成樹脂フィルムと装飾層の間に、透明又は半透明の着色クリア層を設けることができる。
【００３４】
この着色クリア層に適切な樹脂を選択すれば、インキ層の光沢を向上させることも可能である。適切な樹脂としては、耐溶剤性の高い樹脂や、架橋性樹脂が挙げられる。
【００３５】
（展延性）
本発明の成型用積層シートの展延性は、２００％展延時に於ける、透明又は半透明の成型用合成樹脂フィルム側の表面光沢値の変化率が目安となるが、２０％以下であることが好ましい。特に１０％以下が好ましい。
【実施例】
【００３６】
以下に、実施例をもって、本発明を具体的に説明するが、これらに何ら制限されるものではない。実施例中の、部および％は、質量部、質量％を表す。
【００３７】
（インキ調製例Ｂ−１）
（１）アルミニウム薄膜細片
ニトロセルロース（ＨＩＧ７）を、酢酸エチル：イソプロピルアルコール＝６：４の混合溶剤に溶解して６％溶液とした。該溶液を、スクリーン線数１７５線／インチ、セル深度２５μｍのグラビア版でポリエステルフィルム上に塗布して剥離層を形成した。十分乾燥した後、剥離層上に厚さが０．０４μｍとなるようにアルミニウムを蒸着し、蒸着膜面に、剥離層に使用したものと同じニトロセルロース溶液を、剥離層の場合と同じ条件で塗布し、トップコート層を形成した。
上記蒸着フィルムを、酢酸エチル：イソプロピルアルコール＝６：４の混合溶剤中に浸積してポリエステルフィルムからアルミニウム蒸着膜を剥離した後、大きさが約５〜２５μｍとなるよう攪拌機でアルミニウム蒸着膜を粉砕し、アルミニウム薄膜細片を調製した。
【００３８】
（２）アルミニウム薄膜細片スラリー
アルミニウム薄膜細片                                          １０部
酢酸エチル                                                    ３５部
メチルエチルケトン                                            ３０部
イソプロピルアルコール                                        ３０部
上記を混合し、撹拌しながら、下記組成のニトロセルロース溶液５部を加えた。
【００３９】
ニトロセルロース（ＨＩＧ１／４）                    ２５％
酢酸エチル：イソプロピルアルコール＝６：４混合溶剤  ７５％
上記混合物を攪拌し、アルミニウム薄膜細片スラリー（不揮発分１０％）を調製した。
【００４０】
（３）インキ
アルミニウム薄膜細片スラリー（不揮発分１０％）              ３０部
ウレタン樹脂（荒川化学製「ポリウレタン２５９３」）          １８部
酢酸エチル                                                  ２３部
メチルエチルケトン                                          １４部
イソプロパノール                                            １０部
上記を混合し、不揮発分中のアルミニウム薄膜細片濃度３５質量％であるインキＢ−１を調製した。
【００４１】
（インキ調製例Ｂ−２）
アルミペースト（ハイプリントＴＤ−２００Ｔ：東洋アルミニウム社製）２５部、ウレタン樹脂（ポリウレタン２５９３：荒川化学社製）２０部、酢酸エチル１７部、メチルエチルケトン８部を配合し、撹拌・分散し、アルミペーストを用いたグラビアインキ（以下、インキＢ−２）を得た。
【００４２】
（接着剤調製例Ｄ−１）
主剤として、芳香族ポリエーテルウレタン樹脂（ディックドライＡＳ−１０６Ａ：大日本インキ化学工業社製）１００部及び硬化剤として、エポキシ（ＬＲ−１００：大日本インキ化学工業社製）１０部からなる２液型接着剤（以下、接着剤Ｄ−１）を得た。
【００４３】
（透明ニスの調製例Ｃ−１）
ウレタン樹脂（ポリウレタン２５９３：荒川化学社製）５０部、酢酸エチル３０部、メチルエチルケトン２０部、イソプロパノール１０部を配合し透明ニスＣ−１を得た。
【００４４】
（透明ニスの調製例Ｃ−２）
アクリルポリオール樹脂（アクリディックＡ−８０８：大日本インキ化学工業社製）５０部、酢酸エチル５５部、メチルエチルケトン２０部、バーノックＤＮ−９８０：大日本インキ化学工業社製５．４部を配合し透明ニスＣ−２を得た。
【００４５】
成型用合成樹脂フィルムとして、透明で厚さ１００μｍのゴム変性ＰＭＭＡフィルム（以下、フィルムＡ）、および、グレー、不透明で厚さ３００μｍのＡＢＳフィルム（以下、フィルムＢ）を用いた。
【００４６】
（アルミ蒸着フィルムの作成例）
ゴム変性ＰＭＭＡフィルム（フィルムＡ）にアクリル系蒸着アンカー剤（ＭＥＴ  Ｎｏ．１８５０：大日本インキ化学工業社製）をグラビアコーターにて、乾燥膜厚０．５μｍに塗工し、塗工面にアルミニウムを０．０６μｍ蒸着した。
【００４７】
（実施例１）
層構成を、フィルムＡ／インキＢ−１／接着剤Ｄ−１／フィルムＢとし、インキＢ−１はキスリバースコーターにて、ライン速度３０ｍ／ｍｉｎ、線数１２０線／インチの斜線グラビアロールを２１７ｒｐｍ、周速比１．２５、乾燥膜厚１．８μｍに１回塗工した。接着剤Ｄ−１はグラビアコーターにて、塗布量５．０ｇ／ｍ２に塗工した。得られた成型用積層シートを４０℃で３日間エージングし、その後、真空成型法にて成型加工した。成型加工は、底面が１辺５ｃｍ、開口面が１辺７ｃｍの正方形であり、側面の稜が２ｃｍの台形状の試験用金型を用いることにより、底面部分が展延せず、側面部分が２００％展延するように加工した。
【００４８】
尚、成型加工は、金型温度１５５℃の条件にて行った。
【００４９】
（実施例２）
層構成を、フィルムＡ／インキＢ−１／透明ニスＣ−１／インキＢ−１／接着剤Ｄ−１／フィルムＢとし、インキＢ−１は何れもリバースコーターにて、ライン速度５０ｍ／ｍｉｎ、線数１５０線／インチの斜線グラビアロールを１３８ｒｐｍ、周速比１．３０、乾燥膜厚１．８μｍに１回塗工した。透明ニスはグラビアコーターにて、乾燥膜厚４．０μｍに塗工し、接着剤Ｄ−１はグラビアコーターにて、乾燥塗布量５．０ｇ／ｍ２に塗工した。実施例１と同様の成型加工を施した。
【００５０】
（実施例３）
層構成を、フィルムＡ／透明ニスＣ−２／インキＢ−１／接着剤Ｄ−１／フィルムＢとし、透明ニスはグラビアコーターにて、乾燥膜厚１．５μｍに塗工し、４０℃で３日間エージングし、その後、インキＢ−１をキスリバースコーターにて、ライン速度２０ｍ／ｍｉｎ、線数１２０線／インチの斜線グラビアロールを１５９ｒｐｍ、周速比１．５０、乾燥膜厚２．１μｍに１回塗工した。接着剤Ｄ−１はグラビアコーターにて、乾燥塗布量５．０ｇ／ｍ２に塗工した。実施例１と同様の成型加工を施した。
【００５１】
（比較例１）
層構成を、フィルムＡ／インキＢ−１／接着剤Ｄ−１／フィルムＢとし、インキＢ−１は正転グラビアコーターにて、ライン速度５０ｍ／ｍｉｎ、線数１５０線／インチのヘリオ版グラビアロールを、１０６ｒｐｍで、乾燥膜厚１．２μｍに１回塗工した。接着剤Ｄ−１はグラビアコーターにて、塗布量５．０ｇ／ｍ２に塗工した。実施例１と同様の成型加工を施した。
【００５２】
（比較例２）
層構成を、アルミ蒸着フィルム／接着剤Ｄ−１／フィルムＢとし、接着剤Ｄ−１はグラビアコーターにて、乾燥塗布量５．０ｇ／ｍ２に塗工した。実施例１と同様の成型加工を施した。
【００５３】
（比較例３）
層構成を、フィルムＡ／インキＢ−２／接着剤Ｄ−１／フィルムＢとし、インキＢ−２はリバースコーターにて、ライン速度３０ｍ／ｍｉｎ、線数１２０線／インチの斜線グラビアロールを２１７ｒｐｍ、周速比１．２５、乾燥膜厚１．８μｍを１回塗工し、接着剤Ｄ−１はグラビアコーターにて、乾燥塗布量５．０ｇ／ｍ２に塗工した。実施例１と同様の成型加工を施した。
成型加工後、加工前の成型用積層シートの厚さと同じ厚さを有する部分（非展延部）及び、加工前の厚さの１／２の厚さを有する部分（２００％展延部）についての表面光沢を、光沢計：ｍｉｃｒｏ−ＴＲＩ−ｇｌｏｓｓ（ＢＹＫ  Ｇａｒｄｎｅｒ製）を用い、２０°／２０°の条件で測定した。結果を表１に示す。
【００５４】
【表１】
2005074939.tif 000002
【００５５】
表１中の（測定不可＊）は、アルミ蒸着層が塗膜切れのため測定不可を示す。
【産業上の利用可能性】
【００５６】
本発明の成型用積層シートは各種成型法の表面層として用いることができる。例を挙げると、透明又は半透明の成型用合成樹脂フィルムを表面側に配置し、熱成型により三次元形状を有する予備成型体とした後、射出成型金型内にインサートし、射出樹脂と一体化するインサート射出成型法で成型することができる。更には、射出成型金型にシート状で挿入し、金型内で射出樹脂と一体化するインモールド射出成型法で成型することができる。本発明の成型用積層シートの優れた展延性により、展延度合いの大きい箇所も金属調の高光沢を保つことができる。